(57)【要約】  本開示は、特に湿った／湿気の多い条件において、皮膚に対する柔らかい触感、特に握り心地が改善されたエラストマー組成物に関する。一実施形態では、組成物はコンポジット系であり、組成物は、熱可塑性物質、木、ガラス又は金属などの基材と、結合、成形又は接着のいずれかにより連結される。エラストマー組成物は、（ａ）１０重量％〜９０重量％の量で存在する、スチレン系ブロックコポリマー及びイソプレンポリマーから選択される１つ以上のコポリマーと、（ｂ）２重量％〜２０重量％の量の１つ以上の樹脂と、（ｃ）任意の、８０重量％までの量で存在する、軟化剤、充填剤、抗酸化剤等のうちの少なくとも１つと、を含む。樹脂は、クマロン−インデン樹脂、石油炭化水素樹脂、テルペン系ポリマー、スチレン−α−メチル−スチレン樹脂、ロジン由来の樹脂及びそれらの混合物から選択される。【特許請求の範囲】
【請求項１】
ａ）クマロン−インデン樹脂、石油炭化水素樹脂、テルペン系樹脂、スチレン−α−メチル−スチレン樹脂、テルペンフェノール樹脂、ロジン由来の樹脂、並びにそれらのコポリマー及び／又は混合物からなる群から選択される、３〜５０重量％の樹脂と、
ｂ）エラストマー組成物の総重量に基づいて４０〜９５重量％の量の第１ポリマーであって、以下の群から選択される第１ポリマーと：
ｉ）一般構造Ａ−Ｂ−Ａ、（Ａ−Ｂ）ｎ、（Ａ−Ｂ−Ａ）ｎ、（Ａ−Ｂ−Ａ）ｎＸ、（Ａ−Ｂ）ｎＸを有する選択的に水素添加されたブロックコポリマー又はそれらの混合物であって、式中、ｎが２から約３０の整数であり、Ｘがカップリング剤残基であり、Ｂが少なくとも１つの共役ジエン及び少なくとも１つのモノアルケニルアレーンの制御分布コポリマーブロックであり、水素化の前に、各ブロックＡがブロックコポリマーの総重量に基づき３，０００〜６０，０００の間の数平均分子量を有する１つ以上のモノアルケニルアレーンのポリマーブロックであり、各ブロックＢがブロックコポリマーの総重量に基づき３０，０００〜３００，０００の数平均分子量を有する；
ｉｉ）一般構造Ｓ−Ｅ−Ｓ、（Ｓ−Ｅ１）ｎ、（Ｓ−Ｅ１）ｎＳ、（Ｓ−Ｅ１）ｎＸを有するトリブロックコポリマー又はそれらの混合物であって、ｎが２〜６の値を有し、Ｘがカップリング剤残基であり、
水素化の前に、Ｓがポリスチレンブロックであり、Ｅが、ポリブタジエン、ポリイソプレン及びそれらの混合物からなる群から選択されるポリジエンブロックであって、ブロックコポリマーの総重量に基づき２０，０００〜２２０，０００の分子量を有し、
Ｅ１が、ポリブタジエン、ポリイソプレン及びそれらの混合物からなる群から選択されるポリジエンブロックであって、ブロックコポリマーの総重量に基づき２０，０００〜２２０，０００の分子量を有する；並びに
ｉｉｉ）イソプレンのホモポリマー又はイソプレンと他の共役ジエン及び／又はオレフィン系不飽和モノマーとのコポリマーであって、ランダム、テーパー、ブロック又は他の構造であってよいコポリマー；
ｃ）Ｃ４−Ｃ２０オレフィン、熱可塑性エラストマー、スチレン−ブタジエンゴム、エチレン−プロピレンゴム、エチレン−プロピレン−ジエンゴム、ウレタンゴム、シンジオタクチック１，２−ポリブタジエン、スチレンイソプレンスチレン（ＳＩＳ）、スチレン−エチレン−ブタジエン−スチレン（ＳＥＢＳ）及びそれらの組み合わせの群から選択され、第１ポリマーとは異なる、５〜５５重量％の量の第２ポリマーと、
ｄ）任意の、８０重量％までの量の、軟化剤、可塑剤、抗酸化剤、安定化剤、着色剤、充填剤及びそれらの混合物のうちの少なくとも１つと、
を含むエラストマー組成物であって、
湿潤状態で少なくとも１．２の静摩擦係数と、湿潤状態で少なくとも１．２の動摩擦係数を有する、エラストマー組成物。
【請求項２】
第１ポリマーがイソプレンのホモポリマー又はコポリマーであり、さらに０．０３〜２５重量％の：
ｘ）硫黄、硫黄含有化合物、ラジカル硬化剤及び過酸化物から選択される硬化剤と、ｙ）一官能性、二官能性又は三官能性のメタクリル酸モノマーから選択される共架橋剤と、を含み、
少なくとも５分間の１３５℃〜１８５℃の間の温度で硬化する、請求項１に記載のエラストマー組成物。
【請求項３】
湿潤状態で、少なくとも１．６の静摩擦係数を有し、湿潤状態で、少なくとも１．６の動摩擦係数を有する、請求項１又は２に記載のエラストマー組成物。
【請求項４】
第１ポリマーが一般構造Ａ−Ｂ−Ａ、（Ａ−Ｂ）ｎ、（Ａ−Ｂ−Ａ）ｎ、（Ａ−Ｂ−Ａ）ｎＸ、（Ａ−Ｂ）ｎＸ又はそれらの混合物を有する選択的に水素化されたブロックコポリマーであり、
ｎが２から約３０の整数であり、
Ｘがカップリング剤残基であり、
Ｂが少なくとも１つの共役ジエンと少なくとも１つのモノアルケニルアレーンとの制御分布コポリマーブロックであり、
水素化の前に、各ブロックＡがブロックコポリマーの総重量に基づき３，０００〜６０，０００の間の数平均分子量を有する１つ以上のモノアルケニルアレーンのポリマーブロックであり、各ブロックＢがブロックコポリマーの総重量に基づき３０，０００〜３００，０００の数平均分子量を有する、請求項１に記載のエラストマー組成物。
【請求項５】
第１ポリマーが一般構造Ｓ−Ｅ−Ｓ、（Ｓ−Ｅ１）ｎ、（Ｓ−Ｅ１）ｎＳ、（Ｓ−Ｅ１）ｎＸ又はそれらの混合物を有するトリブロックコポリマーであり、
ｎが２〜６の値を有し、Ｘがカップリング剤残基であり、
水素化の前に、Ｓがポリスチレンブロックであり、Ｅが、ブロックコポリマーの総重量に基づき２０，０００〜２２０，０００の分子量を有する、ポリブタジエン、ポリイソプレン及びそれらの混合物からなる群から選択されるポリジエンブロックであり、Ｅ１が、ブロックコポリマーの総重量に基づき、２０，０００〜２２０，０００の分子量を有する、ポリブタジエン、ポリイソプレン及びそれらの混合物からなる群から選択されるポリジエンブロックである、請求項１に記載のエラストマー組成物。
【請求項６】
第１ポリマーが、イソプレンのホモポリマー、又はイソプレンと他の共役ジエン及び／又はオレフィン系不飽和モノマーとのコポリマーであり、前記コポリマーがランダム、テーパー、ブロック又は他の構造であってよい、請求項１又は２に記載のエラストマー組成物。
【請求項７】
共架橋剤が、エチレングリコールジメタクリレート（ＥＧＤＭＡ）、ジエチレングリコールジメタクリレート（ＤＥＧＤＭＡ）、トリエチレングリコールジメタクリレート（ＴｉＥＧＤＭＡ）、１，３−ブチレングリコールジメタクリレート（ＢＧＤＭＡ）、トリメチロールプロパントリメタクリレート（ＴＭＰＴＭＡ）トリアリルイソシアヌレート、シアヌル酸トリアリル、ジエチレングリコールジアクリレート、ネオフェニレングリコールジアクリレート及びそれらの混合物の群から選択される、請求項６に記載のエラストマー組成物。
【請求項８】
硬化剤が、成分としての１，１−ジ（ｔｅｒｔ−ブチルパーオキシ）−３，３，５−トリメチルシクロヘキサンであり、共架橋剤がトリメチロールプロパントリメタクリレートである、請求項６に記載のエラストマー組成物。
【請求項９】
ＡＳＴＭ  Ｄ４１２に従い測定したとき、少なくとも１０００ｐｓｉの破断点引張強さを有する、請求項１又は２に記載のエラストマー組成物。
【請求項１０】
ＡＳＴＭ  Ｄ４１２に従い測定したとき、少なくとも２００の３００％モジュラスを有する、請求項１又は２に記載のエラストマー組成物。
【請求項１１】
Ａ型デューロメーターで測定したとき、少なくとも３５の、３０秒後の硬度を有する、請求項１又は２に記載のエラストマー組成物。
【請求項１２】
樹脂がテルペン系樹脂である、請求項１又は２に記載のエラストマー組成物。
【請求項１３】
樹脂が、８５℃〜１６０℃の範囲のＴｓｐ及び５ｍｇＫＯＨ／ｇ〜２４０ｍｇＫＯＨ／ｇの範囲のヒドロキシル価を有するテルペン樹脂である、請求項１又は２に記載のエラストマー組成物。
【請求項１４】
樹脂が、８０℃〜１３０℃、又は８０℃〜１０５℃、又は８０℃〜９０℃のＴｓｐを有するビニル芳香族樹脂である、請求項１又は２に記載のエラストマー組成物。
【請求項１５】
樹脂が、テルペンポリマー、スチレン−α−メチル−スチレン樹脂、テルペンフェノール樹脂、ロジン由来の樹脂、並びにそれらのコポリマー及び混合物の群から選択される、請求項１又は２に記載のエラストマー組成物。
【請求項１６】
樹脂が、クマロン−インデン樹脂、インデン樹脂、芳香族ビニルポリマー及びＣ９炭化水素樹脂の群から選択される、請求項１又は２に記載のエラストマー組成物。
【請求項１７】
請求項１又は２に記載のエラストマー組成物を含む物品。
【請求項１８】
請求項１又は２に記載のエラストマー組成物を、基材と結合、成形又は接着のいずれかにより結合することにより形成されるコンポジットであって、前記基材がポリマー、ガラス、木又は金属のいずれかを含む、コンポジット。
【請求項１９】
湿潤状態における握り心地が改善されたエラストマー組成物を製造する方法であって、
ａ）以下：
ｉ）３〜５０重量％の、クマロン−インデン樹脂、石油炭化水素樹脂、テルペンポリマー、スチレン−α−メチル−スチレン樹脂、テルペンフェノール樹脂、ロジン由来の樹脂、並びにそれらのコポリマー及び／又は混合物からなる群から選択される樹脂、
ｉｉ）４０〜９５重量％の、イソプレンのホモポリマー、又はイソプレンと他の共役ジエン及び／又はオレフィン系不飽和モノマーとの、ランダム、テーパー、ブロック又は他の構造であってよいコポリマー、
ｉｉｉ）５〜５５重量％の、Ｃ４−Ｃ２０のオレフィン、熱可塑性エラストマー、スチレン−ブタジエンゴム、エチレン−プロピレンゴム、エチレン−プロピレン−ジエン系ゴム、ウレタンゴム及びそれらの組み合わせの群から選択されるポリマー、
ｉｖ）硫黄、硫黄含有化合物、ラジカル硬化剤及び過酸化物から選択される硬化剤、
ｖ）一官能性、二官能性又は三官能性のメタクリル酸モノマーから選択される共架橋剤、及び
ｖｉ）０〜８０重量％の量の、任意の軟化剤、可塑剤、抗酸化剤、安定化剤、着色剤、充填剤及びそれらの混合物の少なくとも１つ、
を混合することと、
ｂ）前記混合物を１３５℃〜１８５℃の間の温度で少なくとも５分間の硬化させることと、
を含み、
前記組成物が、湿潤状態で少なくとも１．２の静摩擦係数と、湿潤状態で少なくとも１．２の動摩擦係数を有する、方法。
【請求項２０】
湿潤状態における握り心地が改善されたエラストマー組成物を製造する方法であって、
ａ）３〜５０重量％の、クマロン−インデン樹脂、石油炭化水素樹脂、テルペンポリマー、スチレン−α−メチル−スチレン樹脂、テルペンフェノール樹脂、ロジン由来の樹脂、並びにそれらのコポリマー及び／又は混合物からなる群から選択される樹脂と、
ｂ）４０〜９５重量％の第１ポリマーであって、以下の群から選択される第１ポリマーと：
ｉ）一般構造Ａ−Ｂ−Ａ、（Ａ−Ｂ）ｎ、（Ａ−Ｂ−Ａ）ｎ、（Ａ−Ｂ−Ａ）ｎＸ、（Ａ−Ｂ）ｎＸを有する選択的に水素添加されたブロックコポリマー又はそれらの混合物であって、式中、ｎが２から約３０の整数であり、Ｘがカップリング剤残基であり、Ｂが少なくとも１つの共役ジエン及び少なくとも１つのモノアルケニルアレーンの制御分布コポリマーブロックであり、水素化の前に、各ブロックＡがブロックコポリマーの総重量に基づき３，０００〜６０，０００の間の数平均分子量を有する１つ以上のモノアルケニルアレーンのポリマーブロックであり、各ブロックＢがブロックコポリマーの総重量に基づき３０，０００〜３００，０００の数平均分子量を有する；
ｉｉ）一般構造Ｓ−Ｅ−Ｓ、（Ｓ−Ｅ１）ｎ、（Ｓ−Ｅ１）ｎＳ、（Ｓ−Ｅ１）ｎＸを有するトリブロックコポリマー又はそれらの混合物であって、ｎが２〜６の値を有し、Ｘがカップリング剤残基であり、水素化の前に、Ｓがポリスチレンブロックであり、Ｅが、ポリブタジエン、ポリイソプレン及びそれらの混合物からなる群から選択されるポリジエンブロックであって、ブロックコポリマーの総重量に基づき２０，０００〜２２０，０００の分子量を有し、Ｅ１が、ポリブタジエン、ポリイソプレン及びそれらの混合物からなる群から選択されるポリジエンブロックであって、ブロックコポリマーの総重量に基づき２０，０００〜２２０，０００の分子量を有する；
ｃ）５〜５５重量％の量の、Ｃ４−Ｃ２０オレフィン、熱可塑性エラストマー、スチレン−ブタジエンゴム、エチレン−プロピレンゴム、エチレン−プロピレン−ジエンゴム、ウレタンゴム、シンジオタクチック１，２−ポリブタジエン、スチレン−イソプレン−スチレン（ＳＩＳ）、スチレン−エチレン−ブタジエン−スチレン（ＳＥＢＳ）及びそれらの組み合わせの群から選択され、第１ポリマーとは異なる第２ポリマーと、
ｄ）任意の、０〜８０重量％の量の、軟化剤、可塑剤、抗酸化剤、安定化剤、着色剤、充填剤及びそれらの混合物のうちの少なくとも１つと、
を混合することを含み、
前記組成物が、湿潤状態で少なくとも１．２の静摩擦係数と、湿潤状態で少なくとも１．２の動摩擦係数を有する、方法。
【発明の詳細な説明】
【技術分野】
【０００１】
＜関連出願＞
本出願は２０１７年９月２９日の出願日の米国仮特許出願第６２／５６５，４７６号の優先権を主張し、その全開示内容は、全ての目的において参照により本明細書に組み込まれる。
【０００２】
本開示は、特に湿った及び湿気の多い条件において、皮膚に対する柔らかい触感、特に握り心地が改善されたエラストマー組成物に関する。
【背景技術】
【０００３】
多くの物品（消費者用、家庭用及び工業用）は、ユーザにより把持されるように設計されているグリップ又はハンドルを備える。物品の機能に応じて、ユーザから加えられる圧力は様々であるが、一般的に、ハンドルはユーザの手から落ちないように充分な把握が維持されることが望ましい。多くのグリップ又はハンドルは、ポリマーを含む。熱可塑性エラストマー、特にショアＡ硬度９５未満のそれらは、乾燥条件における握り心地に優れるため、硬い基材上へオーバーモールドし、握り心地に優れた柔らかい触感の表面を提供するために広く使用されている。ハンドルが使用中に湿るとき、例えば調理器具若しくはパーソナルケア用品の場合には物品の使用の間、又は雨若しくは湿気などの通常の使用条件により、又はユーザから発せられた汗によっても、物品のハンドルは滑りやすくなり把持が困難になり得る。
【０００４】
さらに、多くの個人は、触り心地の良いソフトな触感のハンドル、並びに湿気が多い、湿っている、又は石鹸でぬるついているときに良好な握り心地をもたらすハンドルを所望している。幾つかの場合、湿気の多い、湿っている、又は石鹸でぬるつく条件下において良好な握り心地をもたらす一方で、乾燥した条件のときは低い摩擦特性が維持されることが望ましい。極性ポリマー、例えばポリウレタンを添加する、及び研磨充填材を添加して、物品の表面を粗くすることなど、湿潤時の握り心地を改善するための様々な試みがなされている。ポリイソブチレンなどの多くの粘着付与剤は、乾燥した条件では握り心地を改善するが、湿潤状態下では中程度に握り心地を改善するだけである。粘着付与剤を過剰に含有させることは、製品をべたつかせることに通常つながり、グリップ又はハンドルとしての用途には適さない。
【０００５】
特に湿潤状態における握り心地などの特性が良好に改良されたグリップ若しくはハンドル、又はグリップ若しくはハンドルの一部としての用途に適する組成物に対するニーズが存在する。
【発明の概要】
【課題を解決するための手段】
【０００６】
一態様では、本開示は、湿潤状態における握り心地特性が改善されたエラストマー組成物に関する。該組成物は、ａ）クマロン−インデン樹脂、石油炭化水素樹脂、テルペン系樹脂、スチレン−α−メチル−スチレン樹脂、テルペンフェノール樹脂、ロジン由来樹脂、並びにそれらのコポリマー及び／又は混合物からなる群から選択される３〜５０重量％の樹脂と、ｂ）エラストマー組成物の総重量に基づいて４０〜９５重量％の量の第１ポリマーであって、以下の群から選択される第１ポリマーと：ｉ）一般構造Ａ−Ｂ−Ａ、（Ａ−Ｂ）ｎ、（Ａ−Ｂ−Ａ）ｎ、（Ａ−Ｂ−Ａ）ｎＸ（Ａ−Ｂ）ｎＸを有する選択的に水素添加されたブロックコポリマー又はそれらの混合物であって、式中、ｎが２から約３０への整数であり、Ｘがカップリング剤残基であり、Ｂが少なくとも１つの共役ジエン及び少なくとも１つのモノアルケニルアレーンの制御分布コポリマーブロックであり、水素化の前に、各ブロックＡがブロックコポリマーの総重量に基づき３，０００〜６０，０００の間の数平均分子量を有する１つ以上のモノアルケニルアレーンのポリマーブロックであり、各ブロックＢがブロックコポリマーの総重量に基づき３０，０００〜３００，０００の数平均分子量を有する；ｉｉ）一般構造Ｓ−Ｅ−Ｓ、（Ｓ−Ｅ１）ｎ、（Ｓ−Ｅ１）ｎＳ、（Ｓ−Ｅ１）ｎＸを有するトリブロックコポリマー又はそれらの混合物であって、ｎが２〜６の値を有し、Ｘがカップリング剤残基であり、水素化の前に、Ｓがポリスチレンブロックであり、Ｅが、ポリブタジエン、ポリイソプレン及びそれらの混合物からなる群から選択されるポリジエンブロックであって、ブロックコポリマーの総重量に基づき２０，０００〜２２０，０００の分子量を有し、Ｅ１が、ポリブタジエン、ポリイソプレン及びそれらの混合物からなる群から選択されるポリジエンブロックであって、ブロックコポリマーの総重量に基づき２０，０００〜２２０，０００の分子量を有する；並びにｉｉｉ）イソプレンのホモポリマー又はイソプレンと他の共役ジエン及び／又はオレフィン系不飽和モノマーとのコポリマーであって、ランダム、テーパー、ブロック又は他の構造のコポリマー；ｃ）Ｃ４−Ｃ２０オレフィン、熱可塑性エラストマー、スチレン−ブタジエンゴム、エチレン−プロピレンゴム、エチレン−プロピレン−ジエンゴム、ウレタンゴム及びそれらの組み合わせの群から選択される、５〜５５重量％の量の第２ポリマーと、ｄ）任意の、０〜８０重量％の量の、軟化剤、可塑剤、抗酸化剤、安定化剤、着色剤、充填剤及びそれらの混合物のうちの少なくとも１つと、を含み、第１ポリマーがイソプレンのホモポリマー又はコポリマーであるとき、組成物は、さらに以下を０．０３〜２５重量％含み：ｘ）硫黄、硫黄含有化合物、ラジカル硬化剤及び過酸化物から選択される硬化剤；及びｙ）一官能性、二官能性又は三官能基のメタクリル酸モノマーから選択される共架橋剤、組成物は、湿潤状態で少なくとも１．２の静摩擦係数と、湿潤状態で少なくとも１．２の動摩擦係数を有する。
【発明を実施するための形態】
【０００７】
明細書の全体にわたり、以下の用語を用いる。
【０００８】
「エラストマー」は、「ゴム」という用語で言い換えることもある。「エラストマー」とは、ＡＳＴＭ  Ｄ１５６６による定義に当てはまるあらゆるポリマー又はポリマーの組み合わせを意味する。
【０００９】
「ポリマー」及び「インターポリマー」は、本明細書では広義に用いられ、１００以上の数平均分子量（Ｍｎ）を有する高分子量オリゴマーを意味することもあり、また、古典的なＡＳＴＭの定義に当てはまる、コポリマー、ターポリマー、テトラポリマーなどの、少なくとも２つの異なるモノマーの重合又はオリゴマー形成により調製される、ポリマー分子量の最低限の要件を満たす化合物を意味することもある。
【００１０】
「Ａ型デューロメーター硬度」又は「Ｈｓ」は、ＡＳＴＭ  Ｄ２２４０に従い測定される組成物の硬度を意味する。
【００１１】
「引裂強度」は、ＡＳＴＭ  Ｄ６２４に従い測定されるゴム組成物の引裂強度を意味する。
【００１２】
「ビニル」とは、ポリマー鎖上のペンダントビニル基の存在を意味する。
【００１３】
「ビニル含量」は、共役ジエンである１，３−ブタジエンが１，２−付加を経て（またイソプレンでは３，４−付加を経て）重合して、ポリマー主鎖と隣接するペンダントオレフィン又はビニル基を生じさせるときに形成されるポリマーに関して記載する際に用いる。分布剤の相対量を変化させることにより効果的にビニル含量を制御することができ、それにより、モノアルケニルアレーン及び共役ジエンの分布を制御し、また共役ジエンのミクロ構造を制御することができる。
【００１４】
「制御分布」とは、以下の属性を有する分子構造を意味する：（１）モノアルケニルアレーンホモポリマー（「Ａ」）ブロックに隣接する末端領域が、共役ジエン単位をリッチに（平均含量を超える量で）含み、（２）Ａブロックに隣接しない１つ以上の領域が、モノアルケニルアレーン単位をリッチに（平均含量を超える量で）含み、（３）構造全体において比較的低いブロッキネスを有する。用語、「リッチ」とは、平均量より多いこと、好ましくは平均量よりも５％超多いことと定義される。
【００１５】
「スチレンブロッキネス」とは、ポリマー鎖上の最も近い隣接する２つのスチレン単位を有するポリマーにおけるスチレン単位の比率を意味する。スチレンブロッキネスは、米国特許第７，２４４，７８５Ｂ２号に記載される方法を用いた１Ｈ  ＮＭＲスペクトル解析により測定できる。
【００１６】
「可塑剤油」、「可塑剤」及び「軟化剤」は、従来技術において、材料の特性を変化させるための添加物として公知の（油脂系）化合物を意味する。可塑剤としては、パラフィン油、鉱油、エステル油、炭化水素系合成潤滑油、ナフテン油及び植物油挙げられるが、これらに限定されない。
【００１７】
「分子量」とは、ポリマーの、又はコポリマーのブロックの、真の分子量ｇ／モルを意味する。
【００１８】
本開示は、特に湿った、石鹸によりぬるついた、及び湿気の多い条件において、皮膚に対する柔らかい触感、特に握り心地が改善されたエラストマー組成物に関する。一実施形態では、エラストマー組成物は、樹脂と、１つ以上のスチレン系ブロックコポリマー、又は１つ以上の合成ポリイソプレンゴム、又はこれらの組み合わせと、を含む。本明細書に示される全ての重量％は、エラストマー組成物の総重量に対するものである。
【００１９】
成分（ａ）−第１ポリマー：第１ポリマー成分（ａ）は、ポリイソプレンゴム、選択的に水素添加したスチレン系ブロックコポリマー（「ＨＳＢＣ」）及びそれらの組み合わせの群から選択される。
【００２０】
一実施形態では、成分（ａ）はポリイソプレンゴムである。合成イソプレンポリマーは公知であり、イソプレンのホモポリマー、及びそれと他の共役ジエン、及び／又は、オレフィン系不飽和モノマーとのコポリマーが包含され、ポリマー主鎖の少なくとも５０モル％がイソプレンに基づくものである。ホモポリマーは、しばしばイソプレンゴム又はＩＲと称される。イソプレンポリマーはアニオン重合により製造されたＩＲであって、ＩＲはチーグラー・ナッタ触媒により、又はネオジム触媒により製造されたものであってもよい。天然ゴム（ＮＲ）は、同様にイソプレンのホモポリマーである。コポリマーには、ポリマー主鎖中に、イソプレンと、他の共役ジエン及び／又はオレフィン系不飽和モノマーと、を含むポリマーが包含される。その例としては、ブタジエンとイソプレンの、又はイソプレンとスチレンのコポリマー等が包含される。コポリマーは、ランダム、テーパー、ブロック、又はその他の構造のものであってもよい。イソプレンポリマーは、直鎖状でも、又は分岐鎖状であってもよい。さらに、それらは官能化されていてもよい。
【００２１】
幾つかの実施形態では、イソプレンポリマーは、２５０，０００超、又は５００，０００超の分子量を有する。イソプレンホモポリマーの実施形態では、それらは８０％超のシス含量を有し、それは組成物の柔軟性に有益であると考えられる。
【００２２】
幾つかの実施形態では、成分（ａ）は、１つ以上のスチレン系ブロックコポリマー（「ＳＢＣ」）を含む。その例としては、少なくとも２つのブロックＡと少なくとも１つのブロックＢとを有する一般構造Ａ−Ｂ−Ａ、（Ａ−Ｂ）ｎ、（Ａ−Ｂ−Ａ）ｎＸ又は（Ａ−Ｂ）ｎＸを有する選択的に水素化されたブロックコポリマーが包含され、式中、ｎは２〜３０、又は２〜約１５、又は２〜６の整数であり、Ｘはカップリング剤の残基である。水素化の前に、各ブロックＡは、ブロックコポリマーの総重量に対して、３，０００〜６０，０００の数平均分子量を有する、１つ以上のモノアルケニルアレーンのポリマーブロックである。各ブロックＢは、ブロックコポリマーの総重量に対して、３０，０００〜３００，０００の数平均分子量を有する。各ブロックＢは、少なくとも１つの共役ジエンと少なくとも１つのモノアルケニルアレーンとの制御分布コポリマーブロックである。ブロックコポリマー中のモノアルケニルアレーンの総量は２０〜８０重量％の間であり、各Ｂブロック中のモノアルケニルアレーンの重量％（ｗｔ％）は１０％〜７５％の間である。各Ｂブロックは、共役ジエンがリッチな、Ａブロックに隣接する末端領域と、モノアルケニルアレーン単位がリッチな、Ａブロックに隣接しない１つ以上の領域と、を含む。各ブロックＢは、モノアルケニルアレーンのブロッキネス指数が５０モル％未満であり、前記モノアルケニルアレーンのブロッキネス指数とは、ポリマー鎖上で隣接する２つのモノアルケニルアレーンを有するブロックＢ中のモノアルケニルアレーン単位の割合のことを指す。
【００２３】
幾つかの実施形態では、成分（ａ）は、Ｓブロックと、Ｅ又はＥ１ブロックとを有する、選択的に水素化されたブロックコポリマー（ＨＳＢＣ）を含み、一般式Ｓ−Ｅ−Ｓ、（Ｓ−Ｅ１）ｎ、（Ｓ−Ｅ１）ｎＳ、（Ｓ−Ｅ１）ｎＸ又はそれらの混合物で表され、ｎは２〜６の値であり、Ｘはカップリング剤の残基である。水素化の前に、Ｓブロックはポリスチレンブロックであり、Ｅブロックは、ポリブタジエン、ポリイソプレン及びそれらの混合物からなる群から選択されるポリジエンブロックであり、ブロックコポリマーの総重量に基づき２０，０００〜２２０，０００の分子量を有する。水素化の前に、Ｅ１ブロックはポリジエンブロックであり、ポリブタジエン、ポリイソプレン及びそれらの混合物からなる群から選択され、ブロックコポリマーの総重量に基づき２０，０００〜２２０，０００の分子量を有する。ブロックコポリマー中のスチレン含量は、ブロックコポリマーの総重量％に基づき１０〜７０重量％であり、水素化前のポリジエンブロック中のビニル含量は、ブロックコポリマーの総モル％に基づき３０〜８５モル％である。水素化後に、スチレンの二重結合の０〜１０％が水素化され、共役ジエンの二重結合の少なくとも８０％が水素化された。各Ｓブロックの分子量は、ブロックコポリマーの総重量に対して、５，０００〜６０，０００の数平均分子量を有する。
【００２４】
幾つかの実施形態では、成分（ａ）は、４０〜９５重量％の、又は４５〜９０重量％の量で存在する。
【００２５】
成分（ｂ）−第２ポリマー。成分（ｂ）は、成分（ａ）とは異なる第２ポリマーである。幾つかの実施形態では、成分（ｂ）は、１５０℃未満などの比較的低い混合加工温度で、成分（ａ）と共に加工される。１５０℃より上の混合加工温度を有するポリマーは、長時間にわたる混合操作の間、成分（ａ）に対して影響（例えば変色及び分解）を及ぼし得る。幾つかの実施形態では、成分（ｂ）は１３５℃未満の、好ましくは１３０℃未満の加工温度を有する。
【００２６】
成分（ｂ）は、一実施形態では成分（ａ）とは異なるブタジエンポリマーある。幾つかの実施形態では、成分（ｂ）は、熱可塑性エラストマー（ＴＰＥ）、スチレン−ブタジエンゴム（ＳＢＲ）、エチレン−プロピレンゴム（ＥＰＭ）、エチレン−プロピレン−ジエン系ゴム（ＥＰＤＭ）、ウレタンゴム、シンジオタクチック１，２−ポリブタジエン、スチレン−イソプレン−スチレン（ＳＩＳ）、スチレン−エチレン−ブタジエン−スチレン（ＳＥＢＳ）及び先行技術においてゴムと称される他のいずれかのポリマーなど、Ｃ４−Ｃ２０オレフィンから製造されるポリマーから選択される。
【００２７】
一実施形態では、成分（ａ）はポリイソプレンゴムであり、成分（ｂ）はシンジオタクチック１，２−ポリブタジエンである。他の実施形態では、成分（ａ）はスチレン系ブロックコポリマーであり、成分（ｂ）はポリオレフィン、例えばポリプロピレンである。
【００２８】
一実施形態では、成分（ｂ）は、５〜５５重量％の量で、好ましくは１０〜５０重量％の量で存在する。
【００２９】
成分（ｃ）及び（ｄ）。成分（ａ）がポリイソプレンゴムである実施形態では、組成物はさらに、硬化剤成分（ｃ）を含み、それは例えば、硫黄、硫黄含有化合物、ラジカル硬化剤及び過酸化物を含み得る。幾つかの実施形態では、成分（ｃ）は、２，５−ジメチル−２，５−ジ−（ｔ−ブチルパーオキシ）ヘキサン、ジクミルパーオキサイド、ベンゾイルパーオキシド、１，１−ビス−（ｔ−ブチルパーオキシ）−３，５，５−トリメチルシクロヘキサン、ジイソブチリルパーオキシド、クミルパーオキシネオデカノエート、ジ−ｎ−プロピルパーオキシジカーボネート、ジイソプロピルパーオキシジカーボネート、ジ−ｓｅｃ−ブチルパーオキシジカーボネート、１，１，３，３−テトラメチル−ブチルパーオキシネオデカノエート、ジ（４−ｔ−ブチルシクロヘキシル）パーオキシジカーボネート、ジ（２−エチルヘキシル）パーオキシジカーボネート、ｔ−ヘキシルパーオキシネオデカノエート、ｔ−ブチルパーオキシネオデカノエート、ｔ−ブチルパーオキシネオヘプタノエート、ｔ−ヘキシルパーオキシピバレート、ｔ−ブチルパーオキシピバレート、ジ（３，５，５−トリメチル−ヘキサノイル）パーオキシド、ジラウロイルパーオキシド、１，１，３，３−テトラメチル−ブチルパーオキシ−２−エチルヘキサノエート、二コハク酸パーオキシド、２，５−ジメチル−２，５−ジ（２−エチルヘキサノイルパーオキシ）ヘキサン、ｔ−ヘキシルパーオキシ−２−エチルヘキサノエート、ジ（４−メチルベンゾイル）パーオキシド、ｔ−ブチルパーオキシ−２−エチルヘキサノエート、ジ（３−メチルベンゾイル）パーオキシド、ベンゾイル（３−メチルベンゾイル）パーオキシド、ジベンゾイルパーオキシド、１，１−ジ（ｔ−ブチルパーオキシ）−２−メチルシクロヘキサン、１，１−ジ（ｔ−ヘキシルパーオキシ）−３，３，５−トリメチルシクロヘキサン、１，１−ジ（ｔ−ヘキシルパーオキシ）シクロヘキサン、１，１−ジ（ｔ−ブチルパーオキシ）シクロヘキサン、２，２−ジ（４，４−ジ（ｔ−ブチルパーオキシ）シクロヘキシル）プロパン、ｔ−ヘキシルパーオキシイソプロピルモノカーボネート、ｔ−ブチルパーオキシマレイン酸、ｔ−ブチルパーオキシ−３，５，５−トリメチルヘキサノエート、ｔ−ブチルパーオキシラウレート、ｔ−ブチルパーオキシイソプロピルモノカーボネート、ｔ−ブチルパーオキシ−２−エチルヘキシルモノカーボネート、ｔ−ヘキシルパーオキシベンゾエート、２，５−ジメチル−２，５−ジ（ベンゾイルパーオキシ）ヘキサン、ｔ−ブチルパーオキシエステル、２，２−ジ−（ｔ−ブチルパーオキシ）ブタン、ｔ−ブチルパーオキシベンゾエート、ｎ−ブチル−４，４−ジ−（ｔ−ブチルパーオキシ）バレレート、ジ（２−ｔ−ブチルパーオキシイソプロピル）ベンゼン、ジ−ｔ−ヘキシルパーオキシド、ｔ−ブチルクミルパーオキシド、ジ−ｔ−ブチルパーオキシド、ｐ−メンタン・ヒドロパーオキシド、２，５−ジメチル−２，５−ジ（ｔ−ブチルパーオキシ）ヘキシン−３、ジイソプロピルベンゼンヒドロパーオキシド、１，１，３，３−テトラメチルブチルヒドロパーオキシド、クメンヒドロパーオキシド、ｔ−ブチルヒドロパーオキシド及びそれらの混合物の群から選択される過酸化物である。
【００３０】
硬化剤としての成分（ｃ）と共に、組成物は、一官能性、二官能性又は三官能性のメタクリル酸モノマーの群から選択される、共架橋剤成分（ｄ）をさらに含み、かかる成分としては、エチレングリコールジメタクリレート（ＥＧＤＭＡ）、ジエチレングリコールジメタクリレート（ＤＥＧＤＭＡ）、トリエチレングリコールジメタクリレート（ＴｉＥＧＤＭＡ）、１，３−ブチレングリコールジメタクリレート（ＢＧＤＭＡ）、トリメチロールプロパントリメタクリレート（ＴＭＰＴＭＡ）トリアリルイソシアヌレート、シアヌル酸トリアリル、ジエチレングリコールジアクリレート、ネオフェニレングリコールジアクリレート及びそれらの混合物が包含される。
【００３１】
幾つかの実施形態では、硬化剤及び共架橋剤は、１：１６０、好ましくは１：５０の（ｃ）：（ｄ）の重量比において用いられる。成分（ｃ）及び（ｄ）は、好ましくは０．０３〜２５重量％の量、又は０．０５〜２０重量％の量で存在する。
【００３２】
成分（ｃ）及び（ｄ）の組み合わせの例は、１，１−ジ（ｔｅｒｔ−ブチルパーオキシ）−３，３，５−トリメチルシクロヘキサン及びＴＭＰＴＭＡである。
【００３３】
成分（ｅ）−樹脂。組成物はさらに、テルペン系樹脂、炭化水素系樹脂、ロジン系樹脂及びそれらの組み合わせから選択される樹脂を少なくとも含む。
【００３４】
一実施形態では、樹脂は、α−ピネン、β−ピネン、δ−３カレン、リモネン、ジペンテン、β−フェランドレン、並びにα−ピネン、β−ピネン、δ−３カレン、δ−２カレン、テルペンチン、ジペンテン、リモネンの熱分解生成物、並びにそれらの組み合わせを含むテルペン系樹脂である。テルペン樹脂の他の例としては、ポリテルペン樹脂及びテルペンフェノール樹脂が包含される。ポリテルペン樹脂は、テルペン化合物を重合させることにより得られた樹脂又は該樹脂を水素化した生成物である。テルペンフェノール樹脂の例としては、テルペン化合物、フェノール化合物のカチオン重合、及びホルマリンとの縮合反応により調製された樹脂が包含される。フェノール化合物の例としては、フェノール、ビスフェノールＡ、クレゾール及びキシレノールが包含される。
【００３５】
幾つかの実施形態では、樹脂は、芳香族石油樹脂、例えば、通常ナフサ分解により得られ、主なモノマーとしてビニルトルエン、インデン又はメチルインデンを含む、Ｃ８−Ｃ１０芳香族留分を重合させることにより得られた樹脂である。他の芳香族留分は、α−メチルスチレン又はβ−メチルスチレンなどのスチレン類似体、及びスチレンを含む。芳香族石油樹脂は、クマロン単位を含んでもよい。芳香族石油樹脂は、脂肪族オレフィン単位、フェノール単位又はクレゾール単位を含んでもよい。芳香族石油樹脂の例としては、クマロン−インデン樹脂、インデン樹脂、芳香族ビニル重合体（α−メチルスチレン及び／又はスチレンを重合させることにより得られた樹脂）及びＣ９炭化水素樹脂が包含される。他の例としては、シクロペンタジエンホモポリマー又はコポリマー樹脂、ジシクロペンタジエンホモポリマー又はコポリマー樹脂、Ｃ５フラクションホモポリマー又はコポリマー樹脂、Ｃ９フラクションホモポリマー又はコポリマー樹脂、α−メチルスチレンホモポリマー又はコポリマーが樹脂、及びそれらの組み合わせに由来する、置換された又は非置換の単位が挙げられる。例としては、シクロペンタジエンホモポリマー又はコポリマー樹脂（ＣＰＤと称される）、ジシクロペンタジエンホモポリマー又はコポリマー樹脂（ＤＣＰＤ又は（Ｄ）ＣＰＤと称される）からなる群から誘導される置換又は非置換の単位を含む樹脂が挙げられる。
【００３６】
他の実施形態では、樹脂は、（Ｄ）ＣＰＤ／ビニル芳香族コポリマー樹脂、（Ｄ）ＣＰＤ／テルペンコポリマー樹脂、テルペン／フェノールコポリマー樹脂、（Ｄ）ＣＰＤ／ピネンコポリマー樹脂、ピペン／フェノールコポリマー樹脂、（Ｄ）ＣＰＤ／Ｃ５フラクションコポリマー樹脂、（Ｄ）ＣＰＤ／Ｃ９フラクションコポリマー樹脂、テルペン／ビニル芳香族コポリマー樹脂、テルペン／フェノールコポリマー樹脂、ピネン／ビニル芳香族コポリマー樹脂、ピネン／フェノール樹脂、Ｃ５フラクション／ビニル芳香族コポリマー樹脂及びそれらの組み合わせに由来する単位をさらに含んでもよい。
【００３７】
一実施形態では、樹脂は、エラストマー組成物のための増量剤として用いてもよい。樹脂は、少なくとも３重量％又は少なくとも５重量％の量、又は、５〜５０重量％、又は１０〜３０重量％、又は７０重量％未満、又は３〜５０重量％の量で、単独で、また２つ以上の組み合わせで、用いてもよい。
【００３８】
一実施形態では、樹脂は、８５℃〜１６０℃の範囲のＴｓｐにより、及び／又は、５ｍｇＫＯＨ／ｇ〜２４０ｍｇＫＯＨ／ｇの範囲のヒドロキシル価により特徴づけられるテルペンフェノール樹脂である。ヒドロキシル価は、ＡＳＴＭ  Ｅ２２２に従い測定できる。他の実施形態では、樹脂は、８０℃〜１３０℃、あるいは８０℃〜１０５℃、あるいは８０℃〜９０℃のＴｓｐを有することを特徴とするビニル芳香族樹脂、例えばα−メチルスチレン「ＡＭＳ」である。
【００３９】
成分（ｆ）−任意の添加物。組成物は任意に、軟化剤、充填剤、抗酸化剤、触媒、粘着付与樹脂、付加重合体、架橋剤、硬化剤及び共架橋剤などの成分を含んでもよい。幾つかの実施形態では、エラストマー組成物は、例えば、着色剤、修飾剤、仕上げ剤（例えばラウリン酸亜鉛）、抗酸化剤（例えばモノフェノール、ビスフェノール、ポリフェノール、硫黄、リン系化合物）、還元剤、脱酸素剤、光安定剤、制酸剤、ｐＨ安定化剤、表面処理剤、熱安定化剤、着色剤、色素、充填剤、界面活性剤、ゲル化剤、殺生物剤、ＵＶ吸収材（例えばサリチル酸、ベンゾフェノン、ベンゾトリアゾール、シアノアクリル酸及びヒンダードアミン）、打ち粉（ｄｕｓｔｉｎｇ  ａｇｅｎｔ）（ポリエチレンなどのポリオレフィン、二酸化ケイ素、タルク、炭酸カルシウム粉末）、難燃剤、帯電防止剤、抗酸化剤、加工助剤及びポリリン酸のうちの少なくとも１つを含むことができる。任意の成分は独立に、エラストマー組成物の性能に悪影響を与えない範囲内で利用し得る。
【００４０】
充填剤は、例えば、炭酸カルシウム、タルク、粘土、二酸化ケイ素、酸化チタン、カーボンブラック、硫酸バリウム、雲母、ガラス繊維、ウィスカー、カーボンファイバー、炭酸マグネシウム、ガラス粉末、金属粉、カオリン、黒鉛及びモリブデンジスルフィドなどの無機充填剤であってもよい。着色剤としては、例えば着色顔料、体質顔料、耐食色素及び機能性顔料（例えばフタロシアニングリーン、チタン、アイアンブルー、酸化鉄、亜酸化鉛及び硫化亜鉛）などの、従来技術において使用されるあらゆる公知の着色剤が挙げられる。
【００４１】
幾つかの実施形態では、エラストマー組成物はさらに、鉱油軟化剤又は合成樹脂軟化剤などの軟化剤、可塑剤又はそれらの組み合わせを含む。軟化剤は、組成物を処理可能とする温度を有効に低下させることができる。油脂軟化剤は通常、芳香族炭化水素、ナフテン族炭化水素及びパラフィン（例えば脂肪族炭化水素）の混合物である。合成軟化剤の例としては、ポリイソブチレン、ポリブテン及び低分子量ポリブタジエンなどが挙げられるが、これらに限定されない。他の実施形態では、エラストマー組成物は、油脂の漏出を回避するため、軟化剤として実質的に油脂フリーである。
【００４２】
エラストマー組成物は任意に、ポリオレフィンを、例えば、炭素原子数２〜１２の、好ましくは炭素原子数２〜８の、α−モノオレフィンから誘導される２つ以上の異なるモノマーの、アモルファス又は結晶性のホモポリマー又はコポリマーを含むことができる。適切なオレフィンの例としては、エチレン、プロピレン、１−ブテン、１−ペンテン、１−ヘキセン、２−メチル−１−プロペン、３−メチル−１−ペンテン、４−メチル−１−ペンテン、５−メチル−１−ヘキセン及びそれらの組み合わせが挙げられる。ポリオレフィンとしては、低密度ポリエチレン、高密度ポリエチレン、直鎖状低密度ポリエチレン、ポリプロピレン（アイソタクチック及びシンジオタクチック）、エチレン／プロピレンコポリマー、及びポリブテン、及びオレフィンブロックコポリマーが挙げられるが、これらに限定されない。
【００４３】
成分（ｆ）は、単独で、又はいかなる組み合わせにおいても、エラストマー組成物の総重量％に基づき、０〜８０重量％の量で存在させてもよい。
【００４４】
製造方法。幾つかの実施形態では、組成物は、成分（ａ）、（ｂ）、（ｅ）及び（ｆ）を混合して混合物を得ることにより製造することができる。成分（ａ）がポリイソプレンゴムである実施形態では、該方法はさらに、混合物に硬化剤（ｃ）及び共架橋剤（ｄ）を添加することと、混合物を均一に混錬し、少なくとも１３５℃及び１８５℃未満の温度で少なくとも５分間、該混合物を硬化させることと、を含む。一実施形態では、硬化は、最大２０分間行う。
【００４５】
成分（ａ）がポリイソプレンゴムである一実施形態では、「ローラーミル手順」に従い混合を実施し、その際、合成ポリイソプレンなどの成分（ａ）を、例えば１７〜２０ｒｐｍの範囲のローラー速度などの従来公知の条件で作動するローラーミルを用いて、ローラーを５５℃に維持しつつ、素練りを行うことから開始する。ステップ１において、成分（ｂ）、（ｅ）及び（ｆ）を、素練りされた成分（ａ）と混合する。その際、最初に成分（ｂ）を、１５０℃未満の、例えば１２０℃の温度で作動されるローラーミルへ導入し得る。次に、素練りされた成分（ａ）、成分（ｅ）及び／又は成分（ｆ）を添加し得る。生成物が十分混合され、また生成物が透明で基本的に無色である限りにおいて、その順序は重要でない。摩擦により、温度は上昇し得る。高い温度としてもよく、例えば温度を１５０℃まで上昇させてもよいが、しかしながら、それは成分（ａ）の色及び安定性に若干の影響を及ぼす場合もある。混合が完了した後、混合物をローラーミルから取り除く（「シートオフ」する）。
【００４６】
ステップ２の幾つかの実施形態では、ローラーミルを５５℃で作動させ、成分（ｃ）及び（ｄ）を添加する。好ましくは、成分（ｄ）を用いるときは、先に添加する。該手順は、１３０℃以下の温度で行われる意味で、ステップ（１）での混合と類似しており、それにより、高温による予備的硬化が生じ得る。生成物を再度シートオフする。密閉式ミキサーにより混合を実施してもよい。一実施形態では、最初に成分（ａ）を素練りする。これに、成分（ｂ）、（ｆ）及び（ｃ）及び（ｄ）を添加する。ステップ（２）の幾つかの実施形態では、内部に密閉された混合物を５０℃に設定し、第１の成分（ｄ）を添加する。次に成分（ｃ）を添加する。早期の硬化を回避するために、混合物のコア温度を９０℃未満に維持する。幾つかの実施形態では、混合物を使用前に成熟させる。成熟工程の間、混合物を少なくとも２時間以上、好ましくは６時間以上、より好ましくは１０時間以上、周囲温度で維持することができる。
【００４７】
幾つかの実施形態では、開放式ミキサー手順を使用して、ミキサー中の混合物に成分（ａ）を添加して最大限に加圧し、次に、成分（ｂ）の半分を添加し、成分（ｅ）及び（ｆ）及び残りの成分（ｂ）を添加し、５０℃超、例えば９０℃の温度に上昇するまで、最大限の圧力で混合し、次に混合物を、例えば８０℃に冷却し、次に成分（ｄ）を添加するステップにより、組成物を調製することができる。幾つかの実施形態では、公知技術（例えば押出）により組成物を製造することができる。
【００４８】
特性：幾つかの実施形態では、組成物は、Ａ型Ｄｕｒｏｍｅｔｅｒで３０秒測定したとき、少なくとも３５、又は３５〜８０、又は４０〜７０、又は５０〜７０の硬度を有する特徴を有する。該組成物は、Ａ型デューロメーターで６０〜７０の場合、過酷な環境（例えば履物の例えば靴底、及びゴムタイヤ）において使用する製品に適する。
【００４９】
一実施形態では、エラストマー組成物は、ＡＳＴＭ  Ｄ６２４に従い２ｍｍ厚シートで測定（またＮ／ｍｍの単位に変換）したとき、少なくとも１０Ｎ／ｍｍ、又は１０Ｎ／ｍｍ〜５０Ｎ／ｍｍ、又は１０Ｎ／ｍｍ〜４０Ｎ／ｍｍの引裂強度を有する。幾つかの実施形態では、該組成物は、ＡＳＴＭ  Ｄ４１２に従い測定したとき、５００〜５０００ｐｓｉ、又は１０００ｐｓｉの破断点引張強さを有し、ＡＳＴＭ  Ｄ４１２に従い測定したとき、５００％〜２０００％の破壊伸びを有し、ＡＳＴＭ  Ｄ４１２に従い測定したとき、５０〜３００の１００％のモジュラスを有する。
【００５０】
幾つかの実施形態では、該組成物は、乾燥状態で１．０〜１．７の静摩擦係数、及び乾燥状態で１．０〜１．７の動摩擦係数を有する。
【００５１】
幾つかの実施形態では、該組成物は、湿潤状態で、少なくとも１．２、又は１．３〜３．５、又は少なくとも１．４、又は少なくとも１．５の静摩擦係数を有し、湿潤状態で、少なくとも１．２、又は１．３〜３．５、又は少なくとも１．４、又は少なくとも１．５の動摩擦係数を有する。
【００５２】
用途：組成物は、押出及び射出成形工程の１つ以上により加工され、例えば要望通り基材上へ結合されることができるスリーブなどの構造に成形できる。次に該組成物を用いて、圧縮成形、押出成形、押出成形等により最終生産物に成形することができる。
【００５３】
幾つかの実施形態では、エラストマー組成物は、例えば結合により、成形により又は接着機構を介して、基材に連結させることができ、その際例えば１つ以上のポリマー、ガラス、木又は金属を基材として用いてコンポジットを形成させてもよい。幾つかの実施形態では、該組成物はコンポジット系の一部をなし、その際、該組成物は、例えば結合され、成形され、オーバーモールドされ、又は基材と共に押し出されることにより連結され、それらは望ましい感触及び握り心地（グリップ）が必要となる、例えば家庭用品や工業用品におけるハンドル又はグリップ、また自動車産業においてはタイヤにおいて使用される。
【００５４】
オーバーモールドは一般に、ツーショット又はマルチショット射出成形工程又は同時射出成形工程を利用してポリマー基材にエラストマー組成物を結合することを含む。オーバーモールドは一般に、２つ以上のバレルにより装着された特殊な射出成形機を必要とし、それにより、２つ以上の材料を同じサイクルで同じ鋳型に射出することができる。幾つかの実施形態では、硬化に用いる条件は、３〜１５分の硬化時間で、１３０〜１８０℃の間の温度である。
【００５５】
組成物は、例えば家庭用品又は工業用品のハンドル又はグリップなど、望ましい感触及び握り心地が必要となる場合に利用できる。適切な物品の例としては、シェービングレザー、歯ブラシ、ペン又は鉛筆などの筆記用具、塗料ブラシ及びヘアブラシなどのブラシ、空気乾燥器、ドライバー、ハンマー、スパナ、プライヤー及び鋸などの工具、冷蔵庫、オーブン、電子レンジ、食器洗い機などのキッチン製品、スプーン、フォーク、ナイフ、ナイフ、缶切り、栓抜き、コルク栓抜き、泡立て器及び野菜ピーラーなどの台所用品、掃除機のハンドル、ほうき、モップ、熊手、シャベル、ハサミ、釣り竿、銃、銃グリップ、テニスラケット及びゴルフクラブ用のハンドルなどのスポーツ用品が挙げられるが、これらに限定されない。エラストマー組成物を繊維製品にコーティングして、ウェットグリップ手袋、すべり止め繊維製品などを製造してもよい。
【００５６】
組成物は、良好なグリップ性能が不可欠である他のいかなる用途においても使用できる。工業的な使用としては、履物製品、タイヤ、衣服、マスク、雨具、玩具、ダンピング材、建築材料、配線用の塗料、包装材料、コンピュータ用の保護部材、コンピュータ周辺機器、避妊器具、性玩具、人工乳頭、使い捨ておむつ、文房具、容器、食品用トレイ、スポーツ用のボール、椅子、保護フィルム、シール、及びキーカバー、靴底、医療用ストッパー、グローブ、グリップ、バスマット、テープバッグ、自動車用の主要部品（ｅｓｓｅｎｔｉａｌｓ）、スポーツ用品、ガーデン及びキッチン用具及び／又は材料が挙げられるが、これらに限定されない。該組成物は、良好なグリップ性能が不可欠である靴底などの履物製品、並びにグリップや同様の用途にも用いることができる。
【実施例】
【００５７】
特に明記しない限り、部及びパーセンテージは重量に基づく。実施例では、以下の成分を用いた：
ＳＢＣ１は、スチレン及びエチレン／ブチレン（Ｓ−Ｅ／Ｂ−Ｓ）を主成分とする直鎖状トリブロック共重合体であり、３０〜３３％のポリスチレン含量、３３／６７のスチレン／ゴム比率、＜１％のジブロック含量、−５３℃のゴムブロックのＴｇ、０．９１の比重、１８１，０００の分子量、３８Ｍｐａの引張強さ、６．２ＭＰａの３００％モジュラス、ショアＡ硬度７６（３０秒）である。
【００５８】
またＳＢＣ２も、スチレン及びエチレン／ブチレン（Ｓ−Ｅ／Ｂ−Ｓ）を主成分とする直鎖状トリブロック共重合体であり、５７％のポリスチレン含量、無水マレイン酸グラフトなし、２８ＭＰａの引張強さ、７．９ＭＰａの３００％モジュラス、＞６００の破断点伸び、ｇ／１０分及び５ｋｇ／２３０℃のメルトフローインデックス＜１、５８／４２のスチレン／ゴム比率、＜１％のジブロック、及び−１５℃のゴムブロックのＴｇである。
【００５９】
ＩＲ１は、アニオン重合により溶液重合したポリイソプレンであり、＞９０％のシス−１，４含量、７．７５ｄｌ／ｇのその極限粘度数により示される高分子量、≧２１．６ＭＰａの引張強さ、≧４２８％の破断点伸び、０．００８６０〜０．０１３５ＧＰａの３００％モジュラスである。
【００６０】
樹脂Ａは、１１５℃の軟化点Ｔｓｐ及び６１℃のガラス遷移温度Ｔｇを有するポリテルペンである。
【００６１】
樹脂Ｂは、１１５℃のＴｓｐ及び６２℃のＴｇを有するテルペンフェノールである。
【００６２】
樹脂Ｆは、１５０℃のＴｓｐ及び９７℃のＴｇを有するテルペンフェノールである。
【００６３】
樹脂Ｃは、１２３℃のＴｓｐ及び７５℃のＴｇを有する芳香族修飾テルペンフェノールである。
【００６４】
樹脂Ｄは、８５℃のＴｓｐ及び３９℃のＴｇを有するＡＭＳ（芳香族純粋モノマー）である。
【００６５】
樹脂Ｅは、１１８℃のＴｓｐ及び６８℃のＴｇを有する芳香族修飾テルペンフェノールである。
【００６６】
樹脂Ｇは、２６℃のＴｓｐ及び−２０℃のＴｇを有するポリテルペン樹脂である。
【００６７】
樹脂Ｈは、１００℃のＴｓｐ及び５２℃のＴｇを有するＡＭＳ（純粋芳香族モノマー樹脂）である。
【００６８】
破断点引張強さ（Ｔｂ）は、ＡＳＴＭ  Ｄ４１２に従い測定した。
【００６９】
破断点伸びは、ＡＳＴＭ  Ｄ４１２に従い測定した。
【００７０】
１００％モジュラス、３００％モジュラス及び５００％モジュラスは、ＡＳＴＭ  Ｄ４１２に従い測定した。
【００７１】
［実施例１〜８］
水素化されたスチレン系ブロックコポリマー（ＨＳＢＣ）ＳＢＣ１を用いて、多くのエラストマー組成物を調製した。表１に列挙されるように、樹脂Ａ〜Ｆの各種の組み合わせを含む幾つかのエラストマー組成物を調製した。表２は、エラストマー組成物の特性を示す。破断点引張強さ（Ｔｂ）は、ＡＳＴＭ  Ｄ４１２に従い測定した。破断点伸び（Ｅｂ）は、ＡＳＴＭ  Ｄ４１２に従い測定した。１００％モジュラス、３００％モジュラス及び５００％モジュラスは、ＡＳＴＭ  Ｄ４１２に従い測定した。
【００７２】
［実施例９〜１６］
異なるＨＳＢＣ  ＳＢＣ２を用いたことを除き、実施例１〜８を繰り返した。組成を表３に列挙し、特性を表４にまとめる。
【００７３】
【表１】
2020536139.tif 000002
【００７４】
【表２】
2020536139.tif 000003
【００７５】
【表３】
2020536139.tif 000004
【００７６】
【表４】
2020536139.tif 000005
【００７７】
［実施例１７〜２５］
イソプレンゴムを含む配合物の多くの実施例を表５に示す。成分（ａ）、（ｂ）及び（ｅ）を、±１２０℃の温度で開放式ローラーにおいて均一に混練して組成物を調製した。成分（ｃ）及び（ｄ）を、±７５℃の温度で開放式ローラーに添加し、再度混合物を均一に混練した。混練されたゴムをローラーから２ｍｍ〜３ｍｍの厚を有するシートへカットオフした。シートを一昼夜、室温で熟成させた。
【００７８】
熟成させたゴムを７〜９分間１５０℃及び１５ＭＰａで加熱押圧機により硬化又は加硫し、試験用サンプルを得、物理的及び化学的特性を測定した。組成物の特性を表６に示す。
【００７９】
【表５】
2020536139.tif 000006
【００８０】
【表６】
2020536139.tif 000007
【国際調査報告】
2020536139.tif 000008
2020536139.tif 000009